실시 예 1 의 그래핀 적층 체의 그래핀 층 ( DiGr ) 를 게이트 전극 으로 하 고 , 상기 게이트 전극 인 그래핀 층 ( DiGr ) 방향 으로 원자 층 증착 을 통하 여 산화알루미늄 ( Aluminum oxide , Al 2 O 3 ) 을 게이트 절 연막 으로써 약 50 nm 정도 올려 주 었 다 . 뒤이 어 상기 게이트 절 연막 인 Al 2 O 3 층 상 에 그래핀 전구체 인 1 , 2 , 3 , 4 - 테트라 페닐 나프탈렌 ( 1 , 2 , 3 , 4 - tetraphenylnaphthalene , TPN ) 이 용해 된 클로로포름 용액 ( 20 mg TPN / 1 ml CF ) 을 스핀 코팅 장비 를 이용 하 여 2 , 000 rpm , 60 sec 조건 으로 약 20 nm 두께 의 TPN 박막 을 형성 한 후 상기 TPN 박막 상 에 섀도우 마스크 를 위치 시킨 다음 UV / Ozone 발생 장치 에 올려 놓 고 , 184 . 9 nm / 253 . 7 nm 의 파장 을 발생 시키 는 Lamp 에 약 20 분 간 노출 시켰 다 . UV / Ozone 노출 은 TPN 을 가교 시키 고 , TPN 과 게이트 절 연막 인 Al 2 O 3 층 사이 의 강한 상호 작용 을 유도 하 여 주로 Al - O - C 결합 으로 이루어진 계면 접착 층 ( IAL , interfacial adhesion layer ) 이 형성 된다 .